蛍光発光特性により鉱物を分離する方法であって、分離材料流を搬送する段階と、低速蛍光発光成分を励起するのに十分な長さの励起放射パルスの繰り返し列を材料に照射する段階と、各列期間にわたり鉱物の蛍光発光信号の強度を記録する段階と、記録した前記信号をリアルタイムに処理する段階と、選鉱基準の値を判定し、所定の閾値と比較する段階と、前記比較の結果により、分離物質から選鉱鉱物を回収する段階とを備え、前記励起放射パルスが前記分離物質に作用している間と、前記励起放射パルスの終了後の所定の期間とに発生する前記蛍光発光信号の前記強度の閾値を設定し、記録した信号の処理においては、まず、前記励起放射パルスの終了後の所定の期間における前記蛍光発光信号の強度を判定し、判定結果を所定の閾値と比較し、閾値より大きい場合は、選択した選鉱基準を判定するべく前記信号を処理し、前記処理の結果を所定の閾値と比較し、前記比較の結果が所定の基準を満足する場合、前記分離物質から前記選鉱鉱物を回収し、前記励起放射パルスの終了後の所定の期間における前記蛍光発光信号の強度の値がその閾値より小さい場合は、前記励起放射パルスの期間に発生する前記蛍光発光信号の強度の値を判定し、所定の閾値と比較し、閾値より大きい場合は前記分離物質から前記選鉱鉱物を回収する方法。所定の期間にわたって記録された蛍光発光信号の強度の平均値を判定し、前記蛍光発光信号の強度を前記平均値に対して正規化する請求項1に記載の方法。前記蛍光発光信号を同時にいくつかの振幅範囲に記録し、信号が制限されない範囲を判定し、選択した選鉱基準の値を判定するべく前記範囲に記録された前記信号を処理し、前記いくつかの振幅範囲は、利得係数が固定された範囲と、利得係数がN分の1の範囲とを含む請求項1に記載の方法。[産業上の利用可能性]蛍光発光特性により鉱物を分離するための提案に係る方法は、以下のように適用することができる。励起放射パルスの終了後の所定の期間ta1に発生する蛍光発光信号Utの強度の閾値Ua図1cと、分離物質に励起放射パルスが作用している期間における時間tr1において発生する蛍光発光信号Utの閾値Ub図1dとを設定する。分離物質に、励起放射たとえば、X線パルスtr1の繰り返し列図1aを照射し、暴露領域を記録検査領域と組み合わせる。鉱物の蛍光発光信号Utの低速成分SCは、照射されている間、完全に脱励起するのに十分な時間がかかる。選鉱鉱物の蛍光発光線特性が記録されるのに十分な強度で観察されるエネルギー範囲に、鉱物の蛍光発光強度の信号U=ft図1cおよびdを記録する。鉱物の蛍光発光は、分離物質の側面を照射源に、および/またはその反対に向けた状態で、分離物質の表面から記録することができる。記録された蛍光発光信号Utは、蛍光発光信号の脱励起高速成分FCおよび脱励起低速成分SCのセグメントTbと、低速成分SCの減衰セグメントTdとの両方を含みうる図1c。記録された信号Utは、蛍光発光信号の脱励起FCと、可能性としてはSCとを含むセグメントTbを含み、SCの減衰セグメントTdを全く含まない場合がある図1d。蛍光発光する鉱物がない場合は、記録される信号Utは、エアフルオレッセンスairfluorescenceの脱励起FCのセグメントTbだけとなり図1b、その形状は、ほぼ励起放射パルスの形状に従い、強度は最小である。蛍光発光信号Utは、全励起期間Tにわたって記録される図1a。記録した全ての信号Utは、リアルタイムに処理される。このとき、エアフルオレッセンス信号Utの値は、所定の期間、退避させて、その統計的に妥当な平均値を判定する。蛍光発光信号Utの処理では、励起放射パルスtr1が終了した後の所定の時点ta1における蛍光発光信号Utの値をまず判定し、それを所定の閾値Uaと比較する。導出された信号Utの値がUa値より大きい場合、信号をさらに処理して、このような場合における所定の選鉱基準パラメータの値を導出する。導出した信号Utの選鉱基準パラメータの値を、これらパラメータの所定の閾値と比較し、選鉱基準条件が満たされている場合は、分離物質から選鉱鉱物を回収する。導出した信号Utの値がUa値より大きくない場合、励起放射パルスが作用している時間tr1に発生する蛍光発光信号Utの値を判定する。導出した値を閾値Ubと比較し、導出した信号Utの値が閾値Ubより大きい場合、分離物質から選鉱鉱物を回収する。したがって、提案に係る方法は、選択的分離のために、あらゆる種類の蛍光発光鉱物のエネルギー特性を用いる。提案に係る方法の実施形態を、提案に係る発明を産業上利用するための装置の動作例に基づいてより詳細に説明する。提案に係る方法を実施するための装置図2は、分離物質流2を搬送する重力スライドとして形成された搬送機構1と、同期ユニット3と、パルス励起放射源4と、鉱物蛍光発光フォトセル5と、蛍光発光信号用のデジタル処理ユニット6と、蛍光発光信号の強度Utの値UaおよびUb用の閾値設定器7と、アクチュエータ8と、それぞれ選鉱鉱物用および尾鉱用の受け取り容器9および10とを備える。搬送機構1は、分離物質流2を暴露/記録領域を搬送し、要求速度たとえば、1~3m/s未満で中断cutoffする。ユニット3は、装置に含められたアセンブリおよびユニットに要求される一連の動作を同期させる。X線発生器として形成された源4は、分離物質流2に、励起放射パルスの連続列を照射する。フォトセル5は、鉱物の蛍光発光を電気信号に変換する。デジタル信号処理ユニット6は、フォトセル5からの信号を処理し、蛍光発光信号特性についての導出値をそれぞれの所定の閾値と比較し、比較結果に基づいて、アクチュエータ8に対して選鉱鉱物を分離するよう命令を生成する。装置図2は、以下のように動作する。処理対象の物質をフィードする前に、同期ユニット3が起動され、蛍光発光SCたとえば、0.5msで4msの期間を励起するのに十分な持続期間を持つ励起パルスをX線発生器4およびデジタル処理ユニット6に発する。設定器7は、閾値UaおよびUbの数値電圧単位と、選鉱基準パラメータの値とをユニット6に入力する。次に、分離材料の供給が開始される。分離物質流2は、重力スライド1により励起/記録領域に送達され、X線発生器4からの持続期間trのパルスに期間T図1aにわたって繰り返し暴露される。分離物質に含まれる鉱物には、X線放射の効果により蛍光発光するものがある。蛍光発光信号は、フォトセル5に到達し、そこで電気信号に変換されて、処理ユニット6に送信される。各励起パルス列の期間T図1aにおいて、ユニット6は蛍光発光信号を記録する。励起/記録領域に蛍光発光する鉱物がない場合図1b、ユニット6は、エアフルオレッセンス信号を記録し、この信号を統計的に妥当な量確保したら、励起/記録領域におけるエアフルオレッセンスの平均値を判定するこの場合、鉱物の蛍光発光特性は判定されない。励起/記録領域に完全蛍光発光fullfluorescenceする鉱物があり、蛍光発光レベルが所定期間ta1内で閾値Uaより高くなった場合図1c、処理ユニット6は、正規化自己相関関数、成分比FCSC/SC、励起パルスの終了後の蛍光発光減衰時間の定数等の、選鉱基準で規定された蛍光発光信号特性を判定する。その後、処理ユニット6は、得られた特性を、選鉱鉱物を識別する基準に従う所定の値と比較し、比較結果がポジティブであれば、アクチュエータ8に制御信号を発する。アクチュエータ8は、選鉱鉱物を尾鉱用の容器10へと分流させる。ユニット6における4つの選鉱基準パラメータによる信号処理により、励起パルスが作用する間に強度の蛍光発光を示す、たとえばジルコンもしくは長石から選鉱鉱物を分離することが可能になる。励起/記録領域に励起パルスの作用期間に強度の蛍光発光を示す鉱物がある場合図1d、ユニット6は、その信号を処理し、励起パルスtr1が終了した後の所定期間ta1内において蛍光発光が存在しないこと閾値Uaより小さいことを判定し、励起パルスの作用期間における信号を所定の閾値Ubと比較する。強度の値を判定するとき、測定された信号の強度Utは、エアフルオレッセンス信号の平均値により正規化される。さらに、記録された鉱物の蛍光発光強度が過大で、処理ユニット6の入力範囲より大きい信号が振幅により制限される場合、フォトセル5はいくつかの出力を提供するのであるが、1つは利用可能な利得を持つものであり、その他は前の出力のNたとえば、10分の1の利得を持つ。それぞれについて、処理ユニット6は、いくつかの入力と、信号が振幅により制限されない正しい入力の自動選択とを提供する。同期ユニット3およびデジタル処理ユニット6は、組み合わせて、パーソナルコンピュータもしくはマイクロコントローラに基づいて形成することができる。同期ユニット3は、論理集積回路シリーズK155もしくはK555に基づいて、それぞれの持続期間がtrで、期間Tにわたって連続するパルスの発生器として形成することもでき、フォトセル5は、光電子増倍管FEU-85もしくはR-6094浜松に基づいて形成することができ、処理ユニット6は、マルチチャネルアナログ-デジタル変換器を内蔵したマイクロコントローラに基づいて形成することができる。閾値設定器7は、マイクロコントローラに接続された一群のスイッチまたは数字キーパッドに基づいて形成することができる。本明細書に提案する、蛍光発光特性により鉱物を分離する方法は、産業上の利用可能性の基準に適合する。[好適な実施形態]図2に示す装置を、ダイヤモンド処理工場において、ダイヤモンドイミテーショントレーサーdiamondimitatorstracersで試験した。流動選別用の青色イミテーションBlueimitatorsofFlowSortを励起パルスの終了後に実質的に蛍光発光しないものとして用い、低速リン光体slowphosphorK-35に基づいてCommeralイミテーションimitatorsofCommeralを用いた。両方のトレーサーを、選鉱パラメータを前もって調整せずに、分離物質流に投入した。試験結果は、両方のイミテーションとも、100抽出されたことを示した。したがって、蛍光発光特性により鉱物を分離する提案に係る方法によって、分離物質流からあらゆる種類の選鉱鉱物が抽出されること、および抽出選別性が高まることが保証される。